(57)【特許請求の範囲】
【請求項１】
合成繊維糸を用いて編織され、かつ片面が金属膜で覆われた補強網と、濾材とを、前記補強網の金属膜の面が外面となるように貼り合わせてなるフィルタ用濾材。
【発明の詳細な説明】
【０００１】
【発明の属する技術分野】
本発明はフィルタ用濾材、詳しくはエアフィルタその他のフィルタ（特にひだ折り用フィルタ）に用いられる濾材に関する。
【０００２】
【従来の技術】
従来、エアフィルタ等の濾過エレメント用のシート状の濾材として、紙又は合成樹脂等の不織布が広く用いられている。
【０００３】
これらの濾材は、濾過面積を大きくするためひだ折り加工されて使用されることが多い。ひだ折り加工としては、例えば濾材を交互に波形に屈曲することがよく行われる。ひだ折り加工前に、濾材の仕上幅に合わせて、原反の濾材の両側縁や中間を長手方向に沿ってスリッター等によってカットする作業が行われる。
【０００４】
また、不織布はそれ自体必ずしも剛性が十分ではない場合があるため、別の補強部材によって保持させたり、あるいは、濾材自体の剛性を高めるため不織布等に金網を重ね合わせた濾材を使用することも行われている。
【０００５】
【発明が解決しようとする課題】
ところが、上記のような不織布等に金網を重ね合わせた濾材にあっては、ひだ折り加工前に、濾材の仕上幅に合わせて、原反の濾材の両側縁や中間をスリッター等によってカットする作業を行う場合、金網の金属線材をも切断することが必要になるため、金網と不織布とを別工程で切断しなければならない。このため、手間がかかり、また、得られる金網と不織布の両側縁部分が不揃いとなってしまう不都合があった。
【０００６】
本発明は、十分な剛性、強度を有するとともに、原反の濾材の両側縁や中間のスリッター等によるカット加工を、補強網を重ね合わせた状態で一工程で（同時に）なし得る品質の優れたフィルタ用濾材を提供することを目的とする。
【０００７】
【課題を解決するための手段】
本発明は、合成繊維糸を用いて編織され、かつ片面が金属膜で覆われた補強網と、濾材とを、前記補強網の金属膜の面が外面となるように貼り合わせてなるフィルタ用濾材である。
【０００８】
補強網の片面が金属膜で覆われているため、必要な剛性や強度が得られ、丈夫で耐久性に優れ、外観も優れている。また、濾材の仕上幅に合わせて、濾材の両側縁を長手方向に沿ってスリッター等によってカットする作業は、切断性のよい合成繊維糸を切断するものであるから、補強網と重ね合わせた濾材とを同時に一工程で切断することができる。カット加工がなしやすく、濾材の蛇行を防ぐことができ、濾材の両側縁部分が不揃いとなることも防がれる。
【０００９】
補強網と濾材との重ね合わせは、両者を貼り合わせて行う。通常、接着剤によって部分的に（縞状又は散点状等）行う。また、補強網を濾材の両面に重ね合わせてもよい。
【００１０】
片面が金属膜で覆われた補強網の製造方法、換言すれば補強網への金属膜の形成手段は、特に限定されるものではない。例えば、真空蒸着、スパッタリング、イオンプレーティング等のＰＶＤ（物理蒸着）法によることができる。補強網の片面のみに形成することができる。また、無電解メッキ等により行ってもよい。メッキされる金属としては、例えば、Ｎｉ、Ｃｏ、Ｃｕ、又はそれらの合金、その他、Ａｇ、Ａｕ等の貴金属が挙げられる。編織後に補強網に金属膜を形成する。
【００１１】
【発明の実施の形態】
以下、本発明の実施の形態を図面に基づいて説明する。図１は本発明の請求項１に係るフィルタ用濾材における補強網３１の一例を示す拡大側断面図、図２はフィルタ用濾材のスリッター加工、ひだ折り加工を例示する斜視図である。
【００１２】
図１は、請求項１に係るフィルタ用濾材における補強網３１を例示するもので、補強網３１は、合成繊維糸３３，３５を用いて編織され、かつ合成繊維糸３３，３５の片面が編織後スパッタリング加工等によって金属膜３７で覆われているものである。
【００１３】
合成繊維糸３３，３５として、合成繊維のモノフィラメント糸を用いており、粗い密度で編織され窓や出入口の網戸枠に張設するための防虫網として使用されるものを用いることができる。
【００１４】
合成繊維糸としては、例えば、ポリエステル、ポリアミド、ポリプロピレン又はポリエチレンを主成分とするものが挙げられる。金属膜の厚さは、特に限定されるものではないが、スパッタリング加工等によって厚さ１００〜１０００Åの金属膜で被覆されたものは、適度の柔軟性を有し加工性に優れており、金属膜の耐剥離性も良好であるため、好ましい。
【００１５】
フィラメント糸の太さは、モノフィラメント糸で１００〜８００デニール程度である。このような糸を適宜手段を用いて網状となるように編織して、補強網３１となす。縦糸及び横糸の密度は、１０〜８０メッシュ程度が好ましい。
【００１６】
補強網３１への金属膜３７の形成は、補強網３１の片面に行うことができる。また、金属膜の形成手段も特に限定されるものではないが、編織で得られた補強網３１片面への好ましいスパッタリング加工を例に挙げれば、金属膜３７は、例えばステンレス鋼、アルミニウム、チタンおよびニッケル・銅合金等で形成され、通常、フィラメント糸の表面に形成される金属膜の厚みが１００〜１０００Åになる程度に行われる。金属膜が他の樹脂膜で覆われることなく露出している状態とすることができる。
【００１７】
得られた補強網３１は、シート状濾材２１と重ね合わされ（補強網３１の金属膜３７の面が外面となるように）て一体化され、本発明に係るフィルタ用濾材１が得られる。美麗な外観を呈し、剛性が強化され耐久性に優れ、また静電気を帯びることがなく、そのため埃が付着し難く、清掃も楽である。金属膜３７の形成が片面の場合は、他の面は金属膜で覆われていないため、この面において濾材との貼り合わせをなし得るので、濾材とのなじみがよく確実に一体化される。貼り合わせは前述の如く、部分的に行うとよい。
【００１８】
このフィルタ用濾材１は、通常の不織布からなる濾材と同様に、スリッター加工（図４（ａ））、ひだ折り加工（図４（ｂ））をなし得る。図４（ａ）は、フィルタ用濾材１の両側縁をスリッター４１によってカットする状態を概略的に示している。図４（ｂ）は、フィルタ用濾材１を波状に屈曲する態様を概略的に示している。ひだ折り加工がなされた後は、公知の濾材と同様に、例えば射出成形等により合成樹脂製の支持枠に一体化することにより濾過エレメントを得ることができる。
【００１９】
なお、濾材２１としては、濾紙、不織布、その他の公知の各種濾過材料を用いることができる。また、補強網３１に濾材原料を抄紙することにより、補強網３１と濾材２１とを一体化して製造することができる。
【００２０】
以上、本発明の実施の形態を説明したが、本発明は上記したものに限定されるものではなく、本発明の範囲で適宜変更、付加等して実施することができる。
【００２１】
【発明の効果】
以上説明したとおり、本発明によれば、十分な剛性、強度を有するとともに、濾材の両側縁のスリッター等によるカット加工を、補強網を重ね合わせた状態で一工程で（同時に）簡単になし得る品質の優れたフィルタ用濾材が提供される。
【図面の簡単な説明】
【図１】本発明に係るフィルタ用濾材における補強網３１の一例を示す拡大側断面図である。
【図２】フィルタ用濾材のスリッター加工、ひだ折り加工を例示する斜視図である。
【符号の説明】
１  フィルタ用濾材
２１  シート状濾材
３１  補強網
３７  金属膜
【図１】
0003619404.tif 000002
【図２】
0003619404.tif 000003